(57)【要約】【課題】半導体多層配線構造や液晶パネルなどの表示パネルの配線構造形成工程において形成されるエッチング残渣物を安全に、かつ従来の剥離液に比べて剥離性能を低下させることなく剥離処理を行うことのできる多段階処理用剥離液およびこれを用いた剥離方法を提供する。【解決手段】エッチング残渣物を剥離するに際し、剥離液として、チタンおよびチタン化合物の溶解性を有する剥離液と、少なくとも第４級アンモニウム水酸化物を含有する剥離液との少なくとも２液を段階的に併用する。【選択図】        なし【特許請求の範囲】
【請求項１】
エッチング残渣物を剥離除去するために互いに相補的に用いる少なくとも２種の剥離液から構成される多段階処理用剥離液であって、
前記少なくとも２種の剥離液のうち、一方がチタンおよびチタン化合物の溶解性を有する剥離液であり、他方が少なくとも第４級アンモニウム水酸化物を含有してなる剥離液であることを特徴とする多段階処理用剥離液。
【請求項２】
前記チタンおよびチタン化合物の溶解性を有する剥離液が少なくとも過酸化水素を含有する水溶液であることを特徴とする請求項１に記載の多段階処理用剥離液。
【請求項３】
前記少なくとも過酸化水素を含有する水溶液が、さらに炭酸塩を含有することを特徴とする請求項２に記載の多段階処理用剥離液。
【請求項４】
前記チタンおよびチタン化合物の溶解性を有する剥離液が、エッチング残渣物のうち、少なくともバリアメタル起因のエッチング残渣物を優先的に除去可能であることを特徴とする請求項１から３のいずれか１項に記載の多段階処理用剥離液。
【請求項５】
前記バリアメタルを形成する金属がチタンおよび／またはチタンナイトライドであることを特徴とする請求項４に記載の多段階処理用剥離液。
【請求項６】
前記少なくとも第４級アンモニウム水酸化物を含有してなる剥離液が、さらにアルカノールアミン、前記アルカノールアミン以外の水溶性有機溶剤、および水の中から選ばれる少なくとも１種を含有することを特徴とする請求項１から５のいずれか１項に記載の多段階処理用剥離液。
【請求項７】
前記少なくとも第４級アンモニウム水酸化物を含有してなる剥離液が、さらに芳香族ヒドロキシ化合物、ベンゾトリアゾール化合物およびメルカプト基含有化合物の中から選ばれる少なくとも１種を含有することを特徴とする請求項６に記載の多段階処理用剥離液。
【請求項８】
前記少なくとも第４級アンモニウム水酸化物を含有してなる剥離液が、エッチング残渣物のうち、少なくとも配線層および／または絶縁層起因のエッチング残渣物を優先的に除去可能であることを特徴とする請求項１から７のいずれか１項に記載の多段階処理用剥離液。
【請求項９】
前記配線層および／または絶縁層を形成する金属がアルミ系化合物および／またはシリカ系化合物であることを特徴とする請求項８に記載の多段階処理用剥離液。
【請求項１０】
請求項１から９のいずれか１項に記載の少なくとも２種の剥離液から構成される多段階処理用剥離液を使用してエッチング残渣物を剥離することを特徴とするエッチング残渣物の剥離方法。
【請求項１１】
前記エッチング残渣物が形成された基板に対し、チタンおよびチタン化合物に対する溶解性を有する剥離液を作用させ、その後、少なくとも第４級アンモニウム水酸化物を含有してなる剥離液を作用させることを特徴とする請求項１０に記載のエッチング残渣物の剥離方法。
【請求項１２】
前記エッチング残渣物が形成された基板に対し、少なくとも第４級アンモニウム水酸化物を含有してなる剥離液を作用させ、その後、チタンおよびチタン化合物に対する溶解性を有する剥離液を作用させることを特徴とする請求項１０に記載のエッチング残渣物の剥離方法。
【請求項１３】
前記エッチング残渣物が形成された基板が少なくともビアホールが形成された基板であることを特徴とする請求項１０から１２のいずれか１項に記載のエッチング残渣物の剥離方法。
【発明の詳細な説明】
【技術分野】
【０００１】
本発明は、半導体多層配線構造や液晶パネルなどの表示パネルの配線構造形成工程において形成されるエッチング残渣物を安全に、かつ従来の剥離液に比べて剥離性能を低下させることなく剥離処理を行うことのできる多段階処理用剥離液およびこれを用いたエッチング残渣物の剥離方法に関するものである。
【背景技術】
【０００２】
周知のように、半導体集積回路における基本的配線構造は、半導体基板上に直接または間接的に形成された下層配線層と、この下層配線層上に層間絶縁層を介して形成された上層配線層とが、前記層間絶縁層を貫通するように形成されたビア配線によって接続されている構造である。この配線構造を複数化、多層化することによって、半導体集積回路の多層配線構造が形成される。
【０００３】
この配線構造は、半導体基板上に積層する導体層や層間絶縁層などの各層の形成とそれらのエッチングによるパターン化の繰り返しによって、実現している。
前記エッチング処理は、周知のように、主にドライエッチングによる手法が採用されている。ドライエッチングにより配線層、および絶縁層を処理した場合、ドライエッチングにより削られた前記配線層、および絶縁層材料の一部が、そのままの成分あるいは酸化等の変質を受けた状態で、形成されたエッチング空間の側壁や底面に付着する。エッチング空間がビアホールである場合は、配線層の表面を露出したところでエッチング処理が停止されるが、どうしても配線層の表面の幾分かがエッチングされる場合が生じる。そのエッチングされた配線層材料もそのままの成分もしくは化合物化された状態でエッチング空間の側壁や底部に付着する。現在の半導体基板等においては配線層と絶縁層の中間にバリアメタルが形成されており、エッチング残渣物はこれら絶縁層および配線層起因の残渣物とバリアメタル起因の残渣物に大別される。これらの残渣物は、その時のエッチング条件等により量の多少はあるが、エッチング空間内に同時に残留している。また、エッチング空間を形成した後、エッチングを行うためのマスクとして絶縁層の表面にパターン化レジスト層が残存しているので、このレジスト層をアッシング処理により除去するが、その結果、このレジスト層由来の変質膜（残渣物）がエッチング空間内に発生する場合もある。
【０００４】
前記エッチング残渣物をそのまま残留させたまま、デバイスの形成工程を進めれば、形成されたビア配線の電気的特性を始めとした物理的特性、化学的特性が大きく損なわれてしまう。そこで、配線形成プロセスでは、エッチング空間形成後に、剥離液を用いて、エッチング空間内の残渣物を剥離除去する工程を必須としている。
【０００５】
従来の剥離液としては、ヒドロキシルアミンを主成分とした剥離液が用いられていた（特許文献１）。このヒドロキシルアミンを主成分とした剥離液は、前記配線層および絶縁層由来のエッチング残渣付着物に対しても、バリアメタル由来の残渣物に関しても、良好な剥離特性を有しており、絶縁層および配線層に対する侵襲性も低く、両層にダメージを与えにくいため、剥離液として盛んに使用されていた。
【０００６】
このような万能的な剥離特性を有する剥離液は、ヒドロキシルアミン剥離液以外には、現在のところ、開発されておらず、配線層および絶縁層由来のエッチング残渣物の剥離性に優れるが、バリアメタル由来のエッチング残渣物の剥離性は乏しいか、あるいは逆の特性を持つというように、一種類の残渣物の剥離性に特化した剥離液しか提供されていない。
【０００７】
また配線層には、アルミニウムが主に使用されているが、アルミニウムを配線層材料に使用する場合は、アルミニウム配線層の上にチタンナイトライド等のチタン系化合物被膜が形成されている。アルミニウム配線層を用いた配線構造では、ビアをエッチングにより形成した場合、このチタン系化合物被膜も共にエッチング処理されるので、これが残渣物として付着する。このチタン残渣物は前述と同様ヒドロキシルアミン剥離液以外の剥離液では容易に剥離することができない。これに対して、チタンの剥離に特化した剥離液が提供されている（特許文献２）。
【０００８】
前述のように、エッチング空間の側壁や底部に形成される残渣物を一括して剥離可能な剥離液は、現在までのところ、ヒドロキシルアミンを主成分とする剥離液しか提供されていない。
【０００９】
なお、前記半導体多層配線構造における配線層を形成するためにエッチング空間を形成する方法は、液晶パネルなどの表示パネルにおける配線構造の形成においても行われている。したがって、液晶パネルなどの他の配線構造形成においても、その製造工程において、エッチング空間にはエッチング残渣物が形成されおり、それを効率的に剥離除去しなければならないという問題は、同様に存在している。
【００１０】
【特許文献１】特開平９−２９９５００号公報
【特許文献２】特開２００４−７１５８５号公報
【発明の開示】
【発明が解決しようとする課題】
【００１１】
しかしながら、前記ヒドロキシルアミンを主成分とする剥離液を用いた剥離洗浄工程では、ヒドロキシルアミン自体が比較的に反応性に富んでいるので、保管温度の制御や安全性という面においてかなり厳しい制約を受けるという取り扱いにくさがある。
【００１２】
一方、チタン剥離液やヒドロキシルアミンを含有しない剥離液などの他の剥離液にて残渣物を剥離できないかを検討したが、常に剥離が可能でなければならない剥離処理において、剥離残りが生じる結果となった。その原因を探ったところ、以下のような知見を得た。
【００１３】
被エッチング空間、例えば、絶縁層を介して形成されている上層配線層と下層配線層とを連結するビアは、一枚の配線基板に多数形成されるのが、一般的である。この多数の被エッチング空間においては、それぞれの形成位置が基板の中央なのか端部なのか等の形成位置によって、内部に形成される残渣付着物の積層構成が異なっている。すなわち、エッチング処理による残渣物が、配線層および絶縁層起因の残渣物が大部分である場合もあれば、バリアメタル層起因の残渣物がさらに発生している部分もあることが判明した。そのような「一枚の配線基板における被エッチング空間内の残渣物の積層構造にバラツキがある」ことから、ヒドロキシルアミン剥離液のような万能的な剥離特性を有する剥離液でなければ、一枚の基板におけるエッチング空間の充分なる洗浄は困難であることが知見された。
【００１４】
本発明は、上記事情に鑑みてなされたものであって、その課題は、半導体多層配線構造や液晶パネルなどの配線形成工程において形成されるエッチング残渣物を安全に、かつ従来品に比べて剥離性能を低下させることなく除去することのできる多段階処理用剥離液およびこれを用いたエッチング残渣物の剥離方法を提供することにある。
【課題を解決するための手段】
【００１５】
前記課題を解決するために、本発明者等は、鋭意、実験、検討を重ねたところ、下記のような知見を得るに至った。
【００１６】
ヒドロキシルアミンを主成分とする剥離液を用いて残渣物全体を剥離除去することは可能であるが、ヒドロキシルアミン自体が比較的に反応性に富んでいるので、保管温度の制御や安全性という面においてかなり厳しい制約を受けるという取り扱いにくさがある。しかしながら、チタンおよびチタン化合物に対する溶解性を有する剥離液であれば、チタンおよびチタン化合物を剥離処理することが可能であり、同様に、第４級アンモニウム水酸化物を主成分とする剥離液であれば、シリカ系残渣やアルミニウム系残渣の剥離処理することが可能である。しかも、前記ヒドロキシルアミンを主成分とする剥離液を用いた場合に比べて、格段に安全性に優れており取り扱いは容易である。
【００１７】
従って、少なくとも２種の剥離液から構成される多段階処理用剥離液、具体的には、一方の剥離液としてチタンおよびチタン化合物に対する溶解性を有する剥離液を、チタン残渣が充分に剥離する時間、基板に作用させ、その後、他方の剥離液として第４級アンモニウム水酸化物を主成分とする剥離液を基板に作用させれば、一枚の基板上の全ての被エッチング空間内の残渣物を充分に剥離除去することができる。
【００１８】
本発明は前記知見に基づいてなされたものである。すなわち、本発明に係るエッチング残渣物の多段階処理用剥離液は、エッチング残渣物を剥離除去するために互いに相補的に用いる少なくとも２種の剥離液から構成される多段階処理用剥離液であって、前記少なくとも２種の剥離液のうち、一方がチタンおよびチタン化合物の溶解性を有する剥離液であり、他方が少なくとも第４級アンモニウム水酸化物を含有する剥離液であることを特徴とする。
【００１９】
また、本発明に係るエッチング残渣物の剥離方法は、前記少なくとも２種の剥離液から構成される多段階処理用剥離液を使用してエッチング残渣物を剥離することを特徴とする。
【００２０】
前記剥離方法においては、エッチング残渣物に対して前記チタンおよびチタン化合物の溶解性を有する剥離液を作用させ、その後、前記少なくとも第４級アンモニウム水酸化物を含有する剥離液を作用させてもよいし、その逆であってもよい。
【００２１】
前記被エッチング空間を有する基板としては、ビアホールが形成された基板に特に好適に適用することができる。
【００２２】
通常、前記残渣物のうち配線層および絶縁層由来の金属もしくは金属化合物はアルミ系化合物および／またはシリカ系化合物であり、前記残渣物のうちバリアメタル由来の金属化合物はチタン系化合物である。
【００２３】
前記バリアメタル由来の金属もしくは金属化合物は、実際には、チタンもしくはチタン化合物であるが、それに対し、前記チタンおよびチタン化合物の溶解性を有する剥離液が用いられる。このような剥離液としては、少なくとも過酸化水素を含有する水溶液が用いられる。
【００２４】
前記配線層および絶縁層由来の金属もしくは金属化合物はアルミ系化合物および／またはシリカ系化合物であり、それに対し、少なくとも第４級アンモニウム水酸化物を含有してなる剥離液を用いることができる。
【００２５】
本発明の多段階処理用剥離液を構成する「チタンおよびチタン化合物の溶解性を有する剥離液」について、さらに詳しく説明する。この剥離液は、基本的には、少なくとも過酸化水素を含有する水溶液であり、かかる水溶液自体のチタン酸化物溶解作用自体は公知である。この水溶液のチタンおよびチタン化合物溶解性（剥離性）をさらに向上させるべく改良品が種々提案されており、それらはすべて本発明の多段階処理用剥離液を構成する１種の剥離液として使用可能である。
【００２６】
チタン酸化物溶解性を担う主成分は過酸化水素である。このような過酸化水素を主成分とする剥離液には、炭酸および／または炭酸塩を添加することがチタンおよびチタン化合物の溶解性向上の点から好適である。この剥離液は水溶液が適当であるので、前記炭酸塩としては、水に可溶であることが必要である。本発明の適用デバイスから考慮してこの炭酸塩には、金属イオンが含まれていないものが好ましく、そのような炭酸塩としては、アンモニアと炭酸の塩、アミンと炭酸の塩、第四級アンモニウムの炭酸塩を示す。中でも最も好ましいのは炭酸アンモニウムであり、これは通常、炭酸アンモニウム、炭酸水素アンモニウム、カルバミン酸アンモニウムの混合物として流通しているので、これらの混合物を使用してもよい。
【００２７】
本発明における「チタンおよびチタン化合物の溶解性を有する剥離液」は水溶液であり、その溶媒である水としては、水単独で使用してもよいし、他の有機溶媒などとの混合液の形態で用いてもよいし、塩、酸、塩基などを含んだ水溶液の形態で使用しても良い。
【００２８】
本発明の多段階処理用剥離液を構成する「チタンおよびチタン化合物の溶解性を有する剥離液」において、炭酸および／または炭酸塩、過酸化水素、水の配合比は、用途、使用条件、炭酸塩の種類により大きく変動するため限定されないが、通常であれば、チタン剥離液の総重量を基準に炭酸および／または炭酸塩の含量が０．０１〜４０重量％、過酸化水素の含量が１０ｐｐｍ〜３５重量％、水の含量が２５〜９９重量％が好ましく、炭酸（塩）の含量が０．０５〜２５重量％、過酸化水素の含量が５０ｐｐｍ〜２５重量％、水の含量が３０〜９５重量％がさらに好ましいとされている。
【００２９】
炭酸（塩）が０．０１重量％未満であると、チタン酸化物の溶解が実用的でないほど遅く、４０重量％を越えると炭酸（塩）が水溶液に溶解し難くなる。
【００３０】
また、過酸化水素の配合量としては、１０ｐｐｍ未満であるとチタン酸化物の溶解が実用的でないほど遅く、３５重量％を越える過酸化水素は危険性が高くなることが指摘されている。
【００３１】
溶媒である水については、２５重量％未満だと、炭酸が水溶液に溶解し難くなり、９９重量％を超えると、チタン酸化物の溶解が実用の範囲を下方に逸脱する。
【００３２】
本発明で用いる「チタンおよびチタン化合物の溶解性を有する剥離液」は、上記組成物の他に、さらに水溶性有機溶媒を添加することもできる。そのような添加可能な水溶性有機溶媒としては、特に制限はないが、例えば、メタノール、エタノール、プロパノール、ブタノールなどのアルコール類、テトラヒドロフランなどのエーテル類、アルコキシアルコール類、アルキレングリコール類、炭酸エステル、酢酸メチル、酢酸エチルなどのエステル類、ジメチルホルムアミド、ジメチルアセトアミド、メチルピロリドン、ジメチルイミダゾリジノンなどのアミド類、ジメチルスルホキシドなどのスルホキシド類、ジメチルドデシルアミンオキシド、メチルモルホリンオキシドなどのアミンオキシド類、Ｎ−メチル−２−ピロリドンなどのラクタム類などを挙げることができる。これらは単独で使用してもよいし、二種類以上を混合して使用してもよい。
【００３３】
本発明で用いる「チタンおよびチタン化合物の溶解性を有する剥離液」における前記水溶性有機溶媒の添加可能含量は、チタン剥離液の総重量を基準に０．１〜７０重量％が好ましく、１〜５０重量％がさらに好ましい。水溶性有機溶媒を添加すると、過酸化水素の安定性が増し、さらにチタン酸化物以外の材料に対するダメージが小さくなる。水溶性有機溶媒の含量が１重量％未満であると、水溶性有機溶媒を添加した効果は小さく、７０重量％を超えると、チタン酸化物の溶解速度が工業的でないほど小さくなることが指摘されている。
【００３４】
本発明の多段階処理用剥離液を構成する他方の剥離液は「少なくとも第４級アンモニウム水酸化物を含有してなる剥離液」である。その他の成分として、さらにアルカノールアミン、前記アルカノールアミン以外の水溶性有機溶剤、および水の中から選ばれる少なくとも１種を配合してもよく、さらには芳香族ヒドロキシ化合物、ベンゾトリアゾール化合物およびメルカプト基含有化合物の中から選ばれる少なくとも１種を配合しても良い。
【００３５】
前記第４級アンモニウム水酸化物としては、具体的にはテトラメチルアンモニウム水酸化物、テトラエチルアンモニウム水酸化物、テトラプロピルアンモニウム水酸化物、トリメチルエチルアンモニウム水酸化物、（２−ヒドロキシエチル）トリメチルアンモニウム水酸化物、（２−ヒドロキシエチル）トリエチルアンモニウム水酸化物、（２−ヒドロキシエチル）トリプロピルアンモニウム水酸化物、（１−ヒドロキシプロピル）トリメチルアンモニウム水酸化物、メチルトリプロピルアンモニウム水酸化物、メチルトリブチルアンモニウム水酸化物等が例示される。中でも好ましくは、各種金属層に対する腐食性が低いという点からテトラプロピルアンモニウム水酸化物である。
【００３６】
前記前記第４級アンモニウム水酸化物の配合量は、剥離液中、０．０１〜１０質量％が好ましく、特には０．１〜５質量％である。この主成分の配合量が多すぎるとＡｌ配線の腐食を生じやすい傾向がみられ、一方、少なすぎると剥離性能が低下しがちとなる。
【００３７】
前記アルカノールアミンとしては、モノエタノールアミン、ジエタノールアミン、トリエタノールアミン、２−（２−アミノエトキシ）エタノール、Ｎ，Ｎ−ジメチルエタノールアミン、Ｎ，Ｎ−ジエチルエタノールアミン、Ｎ，Ｎ−ジブチルエタノールアミン、Ｎ−メチルエタノールアミン、Ｎ−エチルエタノールアミン、Ｎ−ブチルエタノールアミン、Ｎ−メチルジエタノールアミン、モノイソプロパノールアミン、ジイソプロパノールアミン、トリイソプロパノールアミン等が挙げられる。中でもモノエタノールアミン、２−（２−アミノエトキシ）エタノール、Ｎ−メチルエタノールアミン、モノイソプロパノールアミンが好ましく選択される。
【００３８】
前記アルカノールアミンの配合量は、剥離液中、０．１〜２５質量％が好ましく、特には１〜２０質量％である。水溶性有機溶媒の配合量が少なすぎると剥離性能が低下しがちとなり、一方、多すぎると各種金属への腐食を生じやすくなる。
【００３９】
前記アルカノールアミン以外の水溶性有機溶媒は、水や他の配合成分と混和性のある有機溶媒であればよく、具体的にはジメチルスルホキシド等のスルホキシド類；ジメチルスルホン、ジエチルスルホン、ビス（２−ヒドロキシエチル）スルホン、テトラメチレンスルホン等のスルホン類；Ｎ，Ｎ− ジメチルホルムアミド、Ｎ−メチルホルムアミド、Ｎ， Ｎ−ジメチルアセトアミド、Ｎ−メチルアセトアミド、Ｎ，Ｎ−ジエチルアセトアミド等のアミド類；Ｎ−メチル−２−ピロリドン、Ｎ−エチル−２−ピロリドン、Ｎ −プロピル−２−ピロリドン、Ｎ−ヒドロキシメチル− ２−ピロリドン、Ｎ−ヒドロキシエチル−２−ピロリドン等のラクタム類；１，３−ジメチル−２−イミダゾリジノン、１，３−ジエチル−２−イミダゾリジノン、１，３−ジイソプロピル−２−イミダゾリジノン等のイミダゾリジノン類；エチレングリコール、エチレングリコールモノメチルエーテル、エチレングリコールモノエチルエーテル、エチレングリコールモノブチルエーテル、エチレングリコールモノメチルエーテルアセテート、エチレングリコールモノエチルエーテルアセテート、ジエチレングリコール、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル等の多価アルコール類およびその誘導体などが挙げられる。中でも、Ｎ−メチル−２−ピロリドン、ジメチルスルホキシド、および１，３−ジメチル−２−イミダゾリジノンが好ましく用いられる。使用するアルカノールアミン以外の水溶性有機溶媒としては、前記１種または２種以上を用いることができる。
【００４０】
前記アルカノールアミン以外の水溶性有機溶媒の配合量は、剥離液中、３０〜８０質量％が好ましく、特には４０〜７５質量％である。アルカノールアミン以外の水溶性有機溶媒の配合量が多すぎると剥離性能が低下しがちとなり、一方、少なすぎると各種金属への腐食を生じやすくなる。
【００４１】
前記水については、他成分の残部として配合される。
【００４２】
さらには、芳香族ヒドロキシ化合物、ベンゾトリアゾール化合物およびメルカプト基含有化合物の中から選ばれる少なくとも１種を配合しても良い。これらの添加剤は基板上の各種金属に対する剥離液による浸襲を抑制する防食剤として機能する。
【００４３】
前記ベンゾトリアゾール化合物としては、具体的には、例えばベンゾトリアゾール、５，６−ジメチルベンゾトリアゾール、１−ヒドロキシベンゾトリアゾール、１−メチルベンゾトリアゾール、１−アミノベンゾトリアゾール、１−フェニルベンゾトリアゾール、１−ヒドロキシメチルベンゾトリアゾール、１−ベンゾトリアゾールカルボン酸メチル、５−ベンゾトリアゾールカルボン酸、１−メトキシ−ベンゾトリアゾール、１−（２，２−ジヒドロキシエチル）−ベンゾトリアゾール、１−（２，３−ジヒドロキシプロピル）ベンゾトリアゾール、あるいは「ＩＲＧＡＭＥＴ」シリーズとしてチバスペシャリティーケミカルズより市販されている、２，２’−｛［（４−メチル−１Ｈ−ベンゾトリアゾール−１−イル）メチル］イミノ｝ビスエタノール、２，２’−｛［（５−メチル−１Ｈ−ベンゾトリアゾール−１−イル）メチル］イミノ｝ビスエタノール、２，２’−｛［（４−メチル−１Ｈ−ベンゾトリアゾール−１−イル）メチル］イミノ｝ビスエタン、または２，２’−｛［（４−メチル−１Ｈ−ベンゾトリアゾール−１−イル）メチル］イミノ｝ビスプロパン等を挙げることができる。これらの中でも、１−（２，３−ジヒドロキシプロピル）−ベンゾトリアゾール、２，２’−｛［（４−メチル−１Ｈ−ベンゾトリアゾール−１−イル）メチル］イミノ｝ビスエタノール、２，２’−｛［（５−メチル−１Ｈ−ベンゾトリアゾール−１−イル）メチル］イミノ｝ビスエタノール等が好ましく用いられる。
【００４４】
上記メルカプト基含有化合物としては、メルカプト基に結合する炭素原子のα位、β位の少なくとも一方に、水酸基および／またはカルボキシル基を有する構造の化合物が好ましい。このような化合物として、具体的には１−チオグリセロール、３−（２−アミノフェニルチオ）−２−ヒドロキシプロピルメルカプタン、３−（２−ヒドロキシエチルチオ）−２−ヒドロキシプロピルメルカプタン、２−メルカプトプロピオン酸、および３−メルカプトプロピオン酸等が好ましいものとして挙げられる。中でも１−チオグリセロールが特に好ましく用いられる。
【００４５】
上記芳香族ヒドロキシ化合物としては、フェノール、クレゾール、キシレノール、カテコール（＝１，２−ジヒドロキシベンゼン）、ｔｅｒｔ−ブチルカテコール、レゾルシノール、ヒドロキノン、ピロガロール、１，２，４−ベンゼントリオール、サリチルアルコール、ｐ−ヒドロキシベンジルアルコール、ｏ−ヒドロキシベンジルアルコール、ｐ−ヒドロキシフェネチルアルコール、ｐ−アミノフェノール、ｍ−アミノフェノール、ジアミノフェノール、アミノレゾルシノール、ｐ−ヒドロキシ安息香酸、ｏ−ヒドロキシ安息香酸、２，４−ジヒドロキシ安息香酸、２，５−ジヒドロキシ安息香酸、３，４−ジヒドロキシ安息香酸、３，５−ジヒドロキシ安息香酸等を挙げることができる。中でもカテコール、ピロガロールが好適に用いられる。
【００４６】
これらの芳香族ヒドロキシ化合物、ベンゾトリアゾール化合物およびメルカプト基含有化合物は、剥離液全量に対して、０．１〜２５質量％配合されることが好ましく、特には０．２〜２０質量％配合されることが好ましい。この範囲を逸脱した場合、例えば下限よりも少なければＡｌやＣｕ等の腐食が発生しやすく、逆に、上限よりも過剰に加えても、添加量に応じた効果は認められない。
【００４７】
第４級アンモニウム水酸化物を含有してなる剥離液には、さらに、浸透性向上の点から、任意添加成分として、アセチレンアルコールに対してアルキレンオキシドを付加したアセチレンアルコール・アルキレンオキシド付加物を配合してもよい。このアセチレンアルコールとしては、例えば「サーフィノール」、「オルフィン」（以上いずれもAir Product and Chemicals Inc.製）等のシリーズとして市販されており、好適に用いられる。中でもその物性面から「サーフィノール１０４」、「サーフィノール８２」あるいはこれらの混合物が最も好適に用いられる。他に「オルフィンＢ」、「オルフィンＰ」、「オルフィンＹ」等も用いることができる。
【００４８】
前記アセチレンアルコールに付加されるアルキレンオキシドとしては、エチレンオキシド、プロピレンオキシドあるいはその混合物が好ましく用いられる。前記アセチレンアルコール・アルキレンオキシド付加物は、界面活性剤としてそれ自体は公知の物質である。これらは「サーフィノール」（Air Product and Chemicals Inc.製）のシリーズ、あるいは「アセチレノール」（川研ファインケミカル（株）製）のシリーズ等として市販されており、好適に用いられる。中でもエチレンオキシドの付加数による水への溶解性、表面張力等の特性の変化等を考慮すると、「サーフィノール４４０」（ｎ＋ｍ＝３．５）、「サーフィノール４６５」（ｎ＋ｍ＝１０）、「サーフィノール４８５」（ｎ＋ｍ＝３０）、「アセチレノールＥＬ」（ｎ＋ｍ＝４）、「アセチレノールＥＨ」（ｎ＋ｍ＝１０）、あるいはそれらの混合物が好適に用いられる。特には「アセチレノールＥＬ」と「アセチレノールＥＨ」の混合物が好ましく用いられる。中でも、「アセチレノールＥＬ」と「アセチレノールＥＨ」を２：８〜４：６（質量比）の割合で混合したものが特に好適に用いられる。このアセチレンアルコール・アルキレンオキシド付加物を配合することにより、剥離液自体の浸透性を向上させ、濡れ性を向上させることができる。
【００４９】
前記アセチレンアルコール・アルキレンオキシド付加物を配合する場合、剥離液全量に対して、０．０５〜５質量％程度が好ましく、特には０．１〜２質量％程度が好ましい。上記配合量範囲よりも多くなると、気泡の発生が考えられ、濡れ性の向上は飽和しそれ以上加えてもさらなる効果の向上は望めず、一方、上記範囲よりも少ない場合は、求める濡れ性の十分な効果を得るのが難しい。
【００５０】
第４級アンモニウム水酸化物を含有してなる剥離液には、さらに酸性化合物を配合してもよい。このような酸性化合物としては、フッ化水素酸、酢酸、グリコール酸、サリチル酸、フタル酸等が挙げられる。これら酸性化合物を配合する場合、その配合量は１質量％程度以下とするのが好ましい。なお、酸性化合物を配合した場合、特にＳｉ系残渣物の剥離性が向上する効果が得られる。
【００５１】
なお、本発明が対象とする配線構造における金属配線としては、アルミニウム（Ａｌ）；アルミニウム−ケイ素（Ａｌ−Ｓｉ）、アルミニウム−ケイ素−銅（Ａｌ−Ｓｉ−Ｃｕ）等のアルミニウム合金（Ａｌ合金）；純チタン（Ｔｉ）；チタンナイトライド（ＴｉＮ）、チタンタングステン（ＴｉＷ）等のチタン合金（Ｔｉ合金）；純銅（Ｃｕ）等が挙げられるが、これらに限定されるものでない。
【発明の効果】
【００５２】
本発明にかかるエッチング残渣物の多段階処理用剥離液および剥離方法によれば、安全性に問題のあるヒドロキシルアミン系剥離液を使用することなく、同等以上の優れた剥離効果を得ることができる。
【発明を実施するための最良の形態】
【００５３】
以下に、本発明の実施例を詳細に説明する。なお、以下に示す実施例は、本発明を好適に説明するための例示に過ぎず、なんら本発明を限定するものではない。
【００５４】
（実施例１）
（チタンおよびチタン化合物の溶解性を有する剥離液の組成）
本発明の多段階処理用剥離液を構成する「チタンおよびチタン化合物の溶解性を有する剥離液」として下記（表１）に示したＡ〜Ｄの剥離液を調整した。
【００５５】
【表１】
2006058675.tif 000002
【００５６】
（第４級アンモニウム水酸化物を含有してなる剥離液）
本発明の多段階処理用剥離液を構成する「第４級アンモニウム水酸化物を含有してなる剥離液」として、下記（表２）に示したＥの剥離液を調整した。
【００５７】
【表２】
2006058675.tif 000003
【００５８】
（処理対象とした配線基板）
基板上にＡｌ−Ｓｉ−Ｃｕ層が形成され、そのＡｌ−Ｓｉ−Ｃｕ層の上にバリアメタル層としてチタンナイトライド膜が形成され、さらにその上に絶縁層としてプラズマＴＥＯＳが積層されてなる基板を用いた。この基板の前記絶縁層には、ドライエッチングによりφ３００ｎｍのビアが形成されており、内部にはエッチング処理による残渣物が残留していた。
【００５９】
（剥離除去処理条件）
前記基板を、剥離液Ａ〜Ｄに２５℃にて９０秒間浸漬した。その後、基板を水洗し、基板表面の水分を除去した後、さらに剥離液Ｅに７５℃にて２０分間浸漬した。その後、水洗し、基板表面の水分を除去した。
【００６０】
前記剥離除去処理後の基板を走査型顕微鏡を用いて、ビアホール内部を観察した。その結果、チタンおよびチタン化合物の溶解性を有する剥離液と少なくとも第４級アンモニウム水酸化物を含有してなる剥離液の組み合わせを変えた４通りの処理を試みたが、いずれにおいてもビアホールの内壁にも底部にも残渣付着物は存在していなかった。また、ビアホール側壁（絶縁層）と底部露出面（アルミニウム配線層）の表面状態を観察したが、剥離液による損傷は認められなかった。
【００６１】
（比較例１）
前記実施例１における剥離液Ｃのみを用いた剥離処理を、実施例１で用いた基板を対象に実施した。剥離処理条件は、４０℃、１０分間であった。この処理による配線層と絶縁層とにおける損傷はなかった。ところが、エッチング残渣物の除去は不十分で、剥離残りが観察された。
【００６２】
（比較例２）
前記実施例１で用いた剥離液Ｅのみを用いた剥離処理を、実施例１で用いた基板を対象に実施した。剥離処理条件は、第４級アンモニウム水酸化物を含む剥離液の標準的な処理条件である７５℃、２０分間という条件を採用した。この処理による配線層および絶縁層における損傷はなかったが、残渣物の除去は不十分で、剥離残りが観察された。
【００６３】
（実施例２）
前記実施例１において、エッチング条件が異なる基板を用いて剥離液Ｅによる剥離処理を先に行い、洗浄処理の後、剥離液Ｃによる剥離処理を行ったこと以外、同様に処理した。処理後の基板のビアホール内を観察したところ、絶縁層にも配線層にも損傷はなく、残渣物も存在しなかった。
【産業上の利用可能性】
【００６４】
以上のように、本発明にかかるエッチング残渣物の多段階処理用剥離液および剥離方法は、万能的な剥離特性を有するヒドロキシルアミン系剥離液を用いた場合と同等以上の優れた剥離効果を得ることができ、ヒドロキシアミンのような取り扱い上の危険性もなく、安全に使用できる。